(57)【要約】【課題】光学素子に入射する光束の入射角度が入射位置により異なるどの点においても、優れた反射防止特性を有する光学素子を得る。【解決手段】対物レンズ１１の後方の光学素子１２は、入射光束の光軸に対し傾斜して配置された透明基板１３上に微細凹凸形状から成る構造層１４を有している。対物レンズ１１の主平面１１Ｈに対して直交方向に異なる位置から光学素子１２に入射した３つの光束Ｙ１、Ｙ２、Ｙ３は、反射光束Ｙ１’、Ｙ２’、Ｙ３’と透過光束Ｙ１”、Ｙ２”、Ｙ３”に分割される。光束Ｙ１、Ｙ２、Ｙ３の光学素子１２への入射角度α１、α２、α３は、α１＜α２＜α３の関係となる。構造層１４は使用波長よりも十分に小さなピッチ構造から成り、その高さは膜厚方向に変化しているので、屈折率が連続的に変化するように扱うことができる。構造層１４内では振幅の小さな反射光が無数に発生し、干渉を起こして減衰するため、膜厚精度の依存が少ない。【選択図】図１
2010271455.tif 000002
【特許請求の範囲】
【請求項１】
光軸に対し傾きを持って配置した光学面上に、使用する波長よりも小さいピッチを有する微細凹凸構造から成る反射防止のための構造層を形成し、該構造層は前記光学面上への入射角度が小さい側から大きい側にかけて、次第に高さが高くなるように変化させたことを特徴とする光学素子。
【請求項２】
前記構造層はディップコートにより形成することを特徴とする請求項１に記載の光学素子。
【請求項３】
前記構造層はディップコートの引き上げ方向に高さが変化することを特徴とする請求項２に記載の光学素子。
【請求項４】
前記構造層は形成される全面で、６０°の入射角、４００以上、７００ｎｍ以下の波長領域における反射率が５％以下であることを特徴とする請求項２又は３に記載の光学素子。
【請求項５】
前記構造層はアルミナを主成分とすることを特徴とする請求項１〜４の何れか１つの請求項に記載の光学素子。
【請求項６】
前記使用する波長は４００以上、７００ｎｍ以下の波長領域であることを特徴とする請求項１〜５の何れか１つの請求項に記載の光学素子。
【請求項７】
請求項１〜６の何れか１つの請求項に記載の光学素子を備えたことを特徴とする光学系。
【請求項８】
請求項７に記載の光学系を備えたことを特徴とする撮像光学系。
【請求項９】
請求項７に記載の光学系を搭載したことを特徴とする光学装置。
【発明の詳細な説明】
【技術分野】
【０００１】
本発明は、反射光量を減少させる反射防止構造体を有する光学素子に関するものである。
【背景技術】
【０００２】
テレビ用カメラに使用されるプリズムにおけるダイクロイック膜や、一眼レフカメラに使用されるハーフミラーにおける誘電体多層膜は、入射光束の入射光軸に対し、傾きを持って配置されている。そして、入射光束の一部を反射し、残りを透過することで、入射光束を２つの光束に２岐する役割を有している。このような撮像光学系では、プリズムやハーフミラーの特定面における反射光の影響により生ずる二重像によって、解像感の悪化が問題となっている。
【０００３】
例えば、テレビ用カメラの撮像光学系は、色分解プリズム系とレンズで構成されている。一般的なテレビ用カメラの色分解プリズムは、３つのプリズムから成り、対物レンズから射出した光束は色分解プリズムが有するダイクロイック膜により、青・緑・赤の色に分解される。
【０００４】
図５に示す撮像光学系の主要断面概略図のように、テレビカメラは交換可能な対物レンズ１からの光を色分解する第１、第２、第３プリズム２、３、４と、複数の固体撮像素子５Ｂ、５Ｒ、５Ｇを有している。プリズム２、３、４で色分解された光束は、それぞれ各固体撮像素子５Ｂ、５Ｒ、５Ｇに至り、各固体撮像素子５Ｂ、５Ｒ、５Ｇは各色光で形成される像を撮像し、電気信号に変換している。
【０００５】
対物レンズ１を透過した光Ｌ１は第１プリズム２の入射面２ａを透過し、第１プリズム２内を伝播する。そして、面２ｂに施した青反射用ダイクロイック膜により青色光Ｌ２のみが反射し、残りは透過する。反射した青色光Ｌ２は、面２ａで全反射し、面２ｃから射出して青色用の固体撮像素子５Ｂに入射する。
【０００６】
ところが、残りの光束Ｌ３は空気間隔ｄを伝播し、面３ａに入射する際に一部の光束Ｌ４が反射され、更に残りの光束Ｌ５が透過する。面３ａからの反射光束Ｌ４は、再びプリズム２の第１プリズム２内を伝搬してから、面２ａで全反射して、面２ｃから出射し、青色用の固体撮像素子５Ｂに入射する。
【０００７】
面３ａを透過した光束Ｌ５は面３ｂに施した赤反射用ダイクロイック膜によって、赤色光Ｌ６のみが反射し残りは透過する。反射した赤色光Ｌ６は面３ａで全反射し、面３ｃから射出して赤色用の固体撮像素子５Ｒに入射する。
【０００８】
第２プリズム３の面３ｂ、第３プリズム４の面４ａを透過した光Ｌ７は緑色光であり、第３プリズム４内に伝搬して面４ｂを出射し、緑色用の固体撮像素子５Ｇに入射する。このようにして、色分解プリズム２、３、４は光束を色分解する。
【先行技術文献】
【特許文献】
【０００９】
【特許文献１】特許第３１３５９４４号公報
【特許文献２】特開昭５０−７００４０号公報
【特許文献３】特開平９−２０２６４９号公報
【特許文献４】特開２００５−１５７３２５号公報
【発明の概要】
【発明が解決しようとする課題】
【００１０】
このようにして、対物レンズ１を経た光束Ｌ１は青反射用ダイクロイック膜により分解されるため、青色用の固体撮像素子５Ｂに入射する際に、分解された光束の一部である光束Ｌ２、Ｌ４が異なる場所に入射する。このため、青色用の固体撮像素子５Ｂ上では２重像を生ずることになる。
【００１１】
この問題を解決するために、反射防止膜を付与する面内において、任意の位置の入射光束に対し、反射率が最も低くなる光学膜厚で反射防止膜を形成する手法がある。一般的な光学干渉の理論では、反射防止膜表面での反射光と、反射防止膜と透過基材の境界での反射光との光路差が、波長の１／２の奇数倍となり、これらの光が干渉により打ち消し合う。この理論を利用し、面３ｂ上の反射防止膜の膜厚に、入射光束の入射角度に対応した膜厚変化を設ければ、面３ｂ上の全ての位置で、高い反射防止効果が得られる。
【００１２】
しかし、一般的な光学干渉の理論に従った反射防止膜は、膜厚に大きく依存し、所望の膜厚からずれると有効な反射防止効果が得られない。従って、面内に膜厚分布を持った反射防止膜を作製するには、高精度の膜厚制御が必要である。
【００１３】
一方、光学素子に反射防止機能を付与するには、入射する光の波長よりも細かい凹凸形状を有した構造体を透過基材の表面に付与するといった手法も提案されている。入射する光の波長よりも細かい凹凸形状において、光はその微細凹凸形状を認識できずに、一様な媒質であるかのような振舞いを示す。このとき、構造体は微細凹凸形状を構成する材料の体積比に準じた屈折率となり、通常の材料では得られないような低屈折率を示す。従って、微細凹凸形状による構造体を用いれば、従来の低屈折率材料から作製される反射防止膜と比較し、高性能な反射防止構造体が作製できる。
【００１４】
微細凹凸形状を形成するには、特許文献１の波長以下の粒径の微粒子を分散した膜を塗布する方法、特許文献２の微細加工装置によるパターン形成によって形成する方法、特許文献３のゾルーゲル法を用いた花弁状アルミナにより形成する方法が提案されている。
【００１５】
微細凹凸形状を有する構造体は、干渉の理論に従った反射防止膜と比較すれば、広帯域での反射防止特性に優れている。しかし、光軸に対し傾きをもって配置される光学素子は、入射面に対する光束の入射角度範囲が非常に広い。そのため、面上に均一に作製した場合に反射防止効果の低い部分を有することになる。
【００１６】
特許文献４には、微細凹凸形状を有する構造体の凸部高さを、配置される表面個所に応じて変化させることで、光量調整を行う手法が提案されている。この手法では、光軸に対し直交して配置された光学素子の光量調整が目的であり、微少な凹凸形状を有する構造体の凸部高さ分布は、面対称や軸対称に変化する場合が開示されている。しかし、上記したような光軸に対し、傾きを持って配置される光学素子に関しては、適切な構造は開示されていない。
【００１７】
本発明の目的は、上述の問題点を解消し、入射光束の光軸に対し傾きを持って配置し、入射する光束の入射角度が入射位置によって異なっても、優れた反射防止特性を有する光学素子を提供することにある。
【課題を解決するための手段】
【００１８】
上記目的を達成するための本発明に係る光学素子は、光軸に対し傾きを持って配置した光学面上に、使用する波長よりも小さいピッチを有する微細凹凸構造から成る反射防止のための構造層を形成し、該構造層は前記光学面上への入射角度が小さい側から大きい側にかけて、次第に高さが高くなるように変化させたことを特徴とする。
【発明の効果】
【００１９】
本発明に係る光学素子によれば、光束の有効部に、平均ピッチが使用波長以下の微細凹凸構造体を具備し、微細凹凸構造体の凸部高さが、形成される面に対し傾斜方向の一端側から他端側にかけて次第に高くなるように変化している。これにより、入射する光束の入射角度が入射位置によって異なっても、反射防止効果が良好な優れた反射防止特性を有する。入射する光束の入射角度が入射位置によって異なっても、優れた反射防止特性を示すと共に、先行技術よりも量産性に優れる。
【図面の簡単な説明】
【００２０】
【図１】実施例１の反射防止構造体の基本構成の概略断面図である。
【図２】実施例の撮影光学系の主要概略断面図である。
【図３】実施例１及び比較例１、２の光学素子の反射率の波長特性である。
【図４】実施例２の撮像光学系の主要概略断面図である。
【図５】従来の色分解プリズムを含むテレビカメラ用撮像光学系おける青色用の固体光学素子に入射する光束の伝搬経路図である。
【発明を実施するための形態】
【００２１】
本発明を図１〜図４に図示の実施例に基づいて詳細に説明する。
【実施例１】
【００２２】
図１は光学素子の概略断面図である。理解を容易にするため、対物レンズと反射防止効果を付与する光学素子のみを描いている。更に、微細凹凸形状は拡大しデフォルメして描いている。
【００２３】
対物レンズ１１の後方に配置される光学素子１２は、入射光束の光軸に対し傾斜して配置された透明基板１３上に微細凹凸形状から成る構造層１４を有している。対物レンズ１１の主平面１１Ｈに対して直交方向から入射した光束のうち、光学素子１２の光学面上で、対物レンズ１１の主平面１１Ｈとの距離が遠い位置に入射する任意の光束Ｙ１とする。また、対物レンズ１１の中心部に入射した任意の光束Ｙ２、対物レンズ１１の主平面１１Ｈとの距離が近い位置に入射する任意の光束Ｙ３が存在する。
【００２４】
これらの光束Ｙ１、Ｙ２、Ｙ３は、光学素子１２の光学面上で一部が反射し、それぞれ反射光束Ｙ１’、Ｙ２’、Ｙ３’と、透過光束Ｙ１”、Ｙ２”、Ｙ３”に分割される。このとき、光学素子１２に対するそれぞれの光束Ｙ１、Ｙ２、Ｙ３の入射角度α１、α２、α３は、α１＜α２＜α３の関係となる。
【００２５】
この微細凹凸形状を有する構造層１４は、使用波長よりも十分に小さなピッチ構造から成り、その高さは膜厚方向に変化しているので、屈折率が連続的に変化するような構造体として扱うことができる。この連続的な屈折率の変化により、構造層１４内では振幅の小さな反射光が無数に発生し、干渉を起こして減衰するため、膜厚精度の依存が少ない。
【００２６】
更に、構造層１４の凸部高さが形成される面への入射角度が小さい側から大きい側にかけて、次第に構造層１４の高さが高くなるように変化し、構造層１４は入射角度に対応した凸部高さを持つため、良好な反射防止効果を得ることができる。この構造層１４の作成方法は特に限定されることはなく、前述の特許文献１、特許文献３等の方法により作製できる。
【００２７】
微細凹凸形状から成る構造層１４は、アルミナを主成分とすることが好ましい。以下に、ディップコート法を例として、構造層１４の作成方法を説明するが、この構造層１４はこの方法により製造したものに限定されることはない。
【００２８】
先ず、アルミナを含むゾル−ゲルコート液を塗工液とし、この塗工液に透明基板１３を浸して引き上げるというディップコート法を繰り返してゲル膜を形成する。このとき、引き上げ方向に液溜まりや膜むらが生ずることを防ぐために、透明基板１３を保持する治具は液逃げ方向を遮らないように設置する。面内の構造層１４の凸部高さは、塗布するゲル膜に依存する。ゲル膜の厚さに傾斜を持たすには、引き上げ速度を変化させることで実現する。
【００２９】
そして、形成したゲル膜を温水に浸漬処理することにより、アルミナを主成分とする板状結晶を析出させ、最表面の微細凹凸形状を形成させる。温水に浸漬することで、アルミナを含むゾル−ゲルコーティング液を塗布して形成したゲル膜の表層が、解膠作用などを受け一部の成分が溶出する。各種水酸化物の温水への溶解度の違いにより、アルミナを主成分とする板状結晶がゲル膜の表層に析出し成長することで、微細凹凸形状が形成される。温水の温度は４０〜１００℃とすることが好ましく、温水処理時間としては、約５分間〜２４時間程度である。
【００３０】
実施例で使用される透明基板１３としては、ガラス、樹脂、ガラスミラー、樹脂製ミラーなどが挙げられる。また、透明基板１３は最終的に使用目的に応じた形状にできるものであれば、平板、フィルム或いはシートなどでもよい。
【００３１】
図２は上述の光学系素子を用い、色分解プリズムを有するテレビカメラの撮像光学系の主要概略断面図である。微細凹凸構造層１４の凸部高さが、形成される面に対し傾斜方向の一端側から他端側にかけて、次第に構造層１４の高さが高くなるよう変化している。
【００３２】
色分解プリズムは、第１プリズム１５、第２プリズム１６、及び第３プリズム１７の３つのプリズムから構成され、これらのプリズム１５、１６、１７の屈折率は全て１．６である。第１プリズム１５の面１５ｂと第２プリズム１６の面１６ａは、対物レンズ１１からの入射光軸に対し２６度傾いている。また、対物レンズ１１のＦナンバは１．４である。
【００３３】
色分解プリズムを作成するには、第１プリズム１５の面１５ｂには青反射用ダイクロイック膜、第２プリズム１６の面１６ｂには赤反射用ダイクロイック膜を蒸着法により形成する。次いで、第２プリズム１６の面１６ａに反射防止用の構造層１４を形成させるが、このとき面１６ａ以外の面に膜が付着しないようなカバー付の治具を使用する。
【００３４】
ゾル−ゲルコート液を満たした容器に第２プリズム１６を浸し、速度を次第に上げながら引き上げることで、一端側から他端側にかけて凸部高さが次第に高くなるようなゲル膜を面１６ａ上に形成する。そして、それを温水に浸漬処理することにより、アルミナを主成分とする板状結晶を析出させ、最表面の凹凸形状を形成させる。
【００３５】
得られた構造層１４の凸部高さ、屈折率はエリプソメータによる測定から得ることができる。面１６ａに施した構造層１４の凸部高さは、面１６ａに対し対物レンズ１１の主平面１１Ｈから距離が離れた傾斜方向の一端側から、距離が近い他端側にかけて滑らかに増加している。更に、屈折率はプリズム側から空気の方向に１．５〜１．０まで連続的に減少している。
【００３６】
また、面１６ａに施した構造層１４の反射防止効果は、反射率測定により得ることができる。図２において、対物レンズ１１の主平面１１Ｈに対し直交方向から入射した光束の任意の一部が、対物レンズ１１によりその光路が曲げられ、面１６ａに入射した場合の入射角度をβとする。面１６ａ上で、対物レンズ１１の主平面１１Ｈとの距離が離れた点での入射角度βは小さく、距離が近い点では大きくなる。反射率測定は入射角度βが最も大きいβ＝４７°となる点、βが面１６ａの光軸に対する傾きと等しいβ＝２６°となる点、入射角度βが最も小さいβ＝５°となる点で行った。
【００３７】
表１は第２プリズム１６の面１６ａに対する光束の入射角度β、入射角度βで入射した光束と面１６ａが交叉する点での構造層１４の高さｈ、及びその点での４００以上、７００ｎｍ以下の波長領域における平均反射率Ｒ（ｈ）を示している。
【００３８】
表１
入射角度β          構造層１４の高さｈ          平均反射率Ｒ（ｈ）
実施例１    ５．０゜          ２００ｎｍ                  ０．５０％
２６．０            ２５０                      ０．３７
４７．０            ２８０                      ０．５３
【００３９】
また、図３は実施例１の入射角度β＝４７゜の点での４００以上、７００ｎｍ以下の波長領域における反射特性を示している。反射率特性は４００以上、７００ｎｍ以下の波長領域で１％以下であり、極めて良好に結果を示している。更に、実施例１の光学素子は、構造層が形成される全面で、６０°の入射角、４００以上、７００ｎｍ以下の波長領域における反射率が５％以下であった。
【００４０】
３つのプリズム１５、１６、１７から成る色分解プリズムは図２で示す配置に固定され、この色分解プリズムを有するテレビカメラは、二重像のない極めて良好な解像感を示す。
【００４１】
[比較例１]
実施例１に対する比較例１として、テレビカメラ用に使用される色分解プリズムの特性を説明する。比較例１は実施例１の反射防止特性との比較を行うため、蒸着法による反射防止膜を形成している。
【００４２】
比較例１における色分解プリズムは、図２と同様に第１プリズム１５、第２プリズム１６、第３プリズム１７の３つのプリズムから構成され、各プリズムの屈折率は全て１．６である。面１５ｂと面１６ａは、対物レンズ１１からの入射光軸に対し２６゜傾いており、また対物レンズ１１のＦナンバは１．４である。
【００４３】
色分解プリズムのダイクロイック膜作製法は実施例１と同様である。ダイクロイック膜の作成後に、図２の面１６ａに相当する面に蒸着により反射防止膜を形成した。得られた膜の膜厚、屈折率はエリプソメータにより測定し、面１６ａに施した反射防止膜は１３５ｎｍである。また、面１６ａに施した反射防止膜の効果は、反射率測定により得ることができる。
【００４４】
表２は面１６ａに対する光束の入射角度β、入射角度βで入射した光束と面１６ａが交叉する点での反射防止膜の膜厚ｈ’、及びその点での４００以上、７００ｎｍ以下の波長領域における平均反射率Ｒ（ｈ’）を示している。
【００４５】
表２
入射角度β      反射防止膜の膜厚ｈ’      平均反射率Ｒ（ｈ）
比較例１    ５．０゜          １３５ｎｍ              ０．５０％
２６．０            １３５                  ０．６３
４７．０            １３５                  １．４２
【００４６】
図３は比較例１の入射角度β＝４７゜の点での４００以上、７００ｎｍ以下の波長領域における反射特性を示す。反射防止膜の膜厚ｈ’は光束の入射角度βに拘わらず同じであるので、比較例１の反射率特性は４００以上、７００ｎｍ以下の波長領域で実施例１と比較して劣る結果を示している。
【００４７】
更に、比較例１の光学素子では、反射防止膜が形成される全面で、６０°の入射角、４００以上、７００ｎｍ以下の波長領域における反射率が５％よりも高い。このことからも、本実施例の光学素子は、比較例１の光学素子に比べて優れた結果を示す。
【００４８】
３つのプリズム１５、１６、１７は図１で示す配置に固定され、この色分解プリズムを有するテレビカメラは、二重像が生じており、実施例１の色分解プリズムと比較し、劣った解像感を示している。
【００４９】
[比較例２]
比較例２として、テレビカメラ用に使用される色分解プリズムを示す。この比較例２は実施例１の反射防止特性との比較を行うため、微細凹凸構造層１４の凸部高さが、形成される面に対し均一となる場合を示す。
【００５０】
比較例２における色分解プリズムは、プリズム１５、１６、１７の３つのプリズムから構成されており、プリズム１５、１６、１７の屈折率は全て１．６である。面１５ｂと面１６ａは、対物レンズ１１からの入射光軸に対し２６゜傾いており、対物レンズ１１のＦナンバは１．４である。
【００５１】
第１プリズム１５の面１５ｂには青反射用ダイクロイック膜、第２プリズム１６の面１６ｂには赤反射用ダイクロイック膜を蒸着法により形成されている。次いで、第２プリズム１６の面１６ａに構造層１４を形成させるが、このとき面１６ａ以外の面に膜が付着しないようなカバー付の治具を使用する。
【００５２】
ゾル−ゲルコート液を満たした容器に第２プリズム１６を浸し、一定速度で引き上げ、面内均一膜厚となるゲル膜を面１６ａ上に形成する。そして、それを温水に浸漬処理することにより、アルミナを主成分とする板状結晶を析出させ、最表面の微細凹凸構造層１４を形成した。
【００５３】
第２プリズム１６の面１６ａに施した構造層１４の厚さは、面１６ａ内で均一な２００ｎｍである。更に、屈折率はプリズム側から空気の方向に１．５〜１．０まで連続的に減少している。
【００５４】
また、面１６ａに施した微細凹凸形状から成る構造層１４の反射防止効果は、反射率の測定により得ることができる。
【００５５】
表３は面１６ａに対する光束の入射角度β、入射角度βで入射した光束と面１６ａが交叉する点での構造層１４の高さｈ、及びその点での４００以上、７００ｎｍ以下の波長領域における平均反射率Ｒ（ｈ）を示している。
【００５６】
表３
入射角度β      構造層１４の高さｈ          平均反射率Ｒ（ｈ）
比較例２      ５．０゜          ２００ｎｍ              １．０８％
２６．０            ２００                  １．１１
４７．０            ２００                  ２．００
【００５７】
また、図３は比較例２の入射角度β＝４７゜の点での４００以上、７００ｎｍ以下の波長領域における反射特性を示す。構造層１４の高さｈは光束の入射角度βに拘わらず同じなので、比較例２の反射率特性は４００以上、７００ｎｍ以下の波長領域で、実施例１と比較して劣る結果を示している。
【００５８】
更に、比較例２の光学素子では、反射防止膜が形成される全面で、６０°の入射角、４００以上、７００ｎｍ以下の波長領域における反射率が５％よりも高い。このことからも、本実施例の光学素子は、比較例２の光学素子に比べて優れた結果を示す。
【００５９】
３つのプリズム１５、１６、１７は図２で示す配置に固定され、この色分解プリズムを有するテレビカメラでは二重像が生じており、実施例１の色分解プリズムと比較して劣った解像感を示している。
【実施例２】
【００６０】
図４は実施例２のハーフミラーを有する一眼レフカメラにおける撮像光学系の主要概略断面図である。対物レンズ２１の後方に配置されたハーフミラーのクイックリターンミラー２２に微細凹凸形状から成る構造層１４が形成されている。
【００６１】
対物レンズ２１を通過した光束はクイックリターンミラー２２に入射し、クイックリターンミラー２２でその光束が分岐され、一方の光束は焦点板２３、プリズム２４、接眼レンズ２５に導かれ、他方の光束はサブミラー２６、結像面２７に導かれる。結像面２７には、フィルム又はＣＣＤ、ＣＭＯＳなどの光電変換素子が配置され、サブミラー２６で反射した光束は焦点検出装置２８に入射される。
【００６２】
クイックリターンミラー２２の面２２ａを透過した光束は、後面２２ｂに設けられた構造層１４により、後面２２ｂにおける反射を低減している。これにより、焦点板２３での二重像が低減され、ファインダ像の見えが改善されることになる。
【産業上の利用可能性】
【００６３】
本発明に係る反射防止構造体は、各種の光学系、撮像光学系、光学装置に搭載して使用することができる。
【符号の説明】
【００６４】
１１、２１  対物レンズ
１２  光学素子
１３  透明基板
１４  構造層
２２  クイックリターンミラー
２３  焦点板
【図１】
2010271455.tif 000003
【図２】
2010271455.tif 000004
【図３】
2010271455.tif 000005
【図４】
2010271455.tif 000006
【図５】
2010271455.tif 000007